СУХАЯ СТРОИТЕЛЬНАЯ СМЕСЬ
DRY BUILDING MIXTURE

Настоящее изобретение относится к составу сухой строительной смеси и может найти применение в строительстве, в частности, при монолитном домостроении, а также при устройстве полов.
Известная сухая смесь, содержащая гидравлический цемент, в том числе портландцемент, алюминатный цемент, гидратную известь, гипс, наполнитель, кварцевый песок, пеногаситель, эфир целлюлозы, ускоритель твердения, замедлитель схватывания, суперпластификатор - поликарбоксилатный простой эфир, хитозан, легкий заполнитель. (RU 2006141688, публикация 10.06.2008).
Ближайшим из аналогов является сухая смесь, содержащая, мас.%: портландцемент - 35-40, алюминатный цемент - 3-10, гидратная известь - 1-4, гипс - 0-5, кварцевый песок - 30-42, наполнитель 5-20, редиспергируемый полимер - 1,5-3, эфир целлюлозы - 0,07-0,17, пеногаситель - 0,1-0,3, суперпластификатор - 0,5-0,7, ускоритель твердения - 0-0,7, замедлитель схватывания- 0-0,3 (Корнеев В.И., Зозуля П.В. Сухие строительные смеси, М. РИФ, Стройматериалы, 2010).
Целью настоящего изобретения является увеличение седиментационной устойчивости водной строительной смеси, повышение ударной прочности и снижение истираемости затвердевшей смеси.
2
Поставленная цель достигается за счет того, что сухая строительная смесь, включающая портландцемент, алюминатный цемент, гидратную известь, гипс, кварцевый песок, наполнитель, редиспергируемый полимер, эфир целлюлозы, пеногаситель, суперпластификатор, ускоритель твердения, замедлитель схватывания, в качестве алюминатного цемента содержит глиноземистый цемент, в качестве гипса - полуводный гипс, кварцевый песок с модулем крупности до 1,2, наполнитель с удельной поверхностью S уд. 2,5-2,8 см/г, содержащий 5-7 мас.% наночастиц, суперпластификатор поликарбоксилатный и дополнительно хитозан высокомолекулярный (200-250 кДа) при следующем соотношении компонентов, мас.%:
Портландцемент
12-33
Глиноземистый цемент
12-19
Гидратная известь
0,3-0,5
Гипс полуводный
2,5-6
Кварцевый песок модулем
крупности не более 1,2
30-50
Указанный наполнитель
5-18
Редиспергируемый полимер
4-6
Эфир целлюлозы
0,1-0,17
Пеногаситель
0,1-0,3
Поликарбоксилатный
суперпластификатор
0,2-0,3
Ускоритель твердения
0-0,5
Замедлитель схватывания
0-3,5
Хитозан
высокомолекулярный
1-2 мас.% от веса портландцемента
В качестве редиспергируемого полимера в сухой смеси могут быть использованы: сополимер винилацетата и этилена, сополимер винилацетата и версатата, сополимер бутилакрилата и стирола;
в качестве наполнителя: магнезит, карбонатные - известняк, доломит, мрамор, кварцевый песок, кремнезем;
в качестве эфира целлюлозы: гидроэтилцеллюлоза, гидрооксиэтилцеллюлоза, натриевая соль карбоксиметицеллюлозы, метилцеллюлоза;
в качестве ускорителя твердения: сульфат натрия, нитрат калия, хлорид кальция, сульфат алюминия;
в качестве замедлителя схватывания: карбонат натрия, винная кислота, лимонная кислота, бура;
в качестве пеногасителя: флотореагент СФК - спиртовая фракция капролактама, ANTIFOAM - на основе диметилсилоксана, АГИТАН Р-801 - смесь углеводородов, производных жира и силикона;
в качестве поликарбоксилатного суперпластификатора - Glenium 51, Мелфлюкс 5581.
Хитозан используют высокомолекулярный 200-250 кДа, что также позволяет обеспечить улучшение антистатических и биоцидных свойств.
Примеры осуществления изобретения
Приготовленную сухую смесь затворяют водой до получения водовяжущего отношения 0,25-0,3, из полученной смеси готовят стандартные образцы балочки, которые испытывают после 28 суток твердения в нормальных условиях.
2
Пример 1. Готовят сухую смесь, содержащую, мас.%: портландцемент 12, глиноземистый цемент 19, гидратная известь 0,3, гипс полуводный 6, кварцевый песок с модулем крупности 1,2 40, карбонатный наполнитель - известняк с удельной поверхностью 2,5 м/кг с содержанием наночастиц 5 мас.% 14, редиспергируемый полимер - сополимер винилацетата и этилена 4,7, метилцеллюлоза - 0,1, пеногаситель - АГИТАН Р-801 0,1, поликарбоксилатный суперпластификатор - Мелфлюкс 5581 0,3, замедлитель схватывания - винная кислота 3,5, хитозан высокомолекулярный (200 кДа) - 1 мас.% от веса портландцемента.
Приготовленную смесь затворяют водой до получения в/ц=0,3, для полученной смеси определяют седиментационную устойчивость, а также готовят образцы - балочки - и испытывают их на ударную прочность и истираемость.
Пример 2. Готовят сухую смесь, содержащую, мас.%: портландцемент 29,5, глиноземистый цемент 12, гидратная известь 0,5, гипс полуводный 2,5, кварцевый песок с модулем крупности 1,1 30, наполнитель - магнезит с удельной поверхностью 2,8 м /кг с содержанием наночастиц 7 мас.% 18, редиспергируемый полимер - сополимер винилацетата и версатата 5, гидроксиэтилцеллюлоза - 0,17, пеногаситель - флотореагент СФК 0,3, поликарбоксилатный суперпластификатор - Glenium 51 - 0,25, ускоритель твердения - сульфат натрия 0,3, замедлитель схватывания - карбонат натрия 1,48, хитозан высокомолекулярный (250 кДа) 1,3 мас.% от веса портландцемента.
Приготовленную смесь затворяют водой до получения в/ц=0,25, для полученной смеси определяют седиментационную устойчивость, а также готовят образцы - балочки - и испытывают их на ударную прочность и истираемость.
2
Пример 3. Готовят сухую смесь, содержащую, мас.%: портландцемент 20,5, глиноземистый цемент 12, гидратная известь 0,4, гипс полуводный 4, кварцевый песок с модулем крупности 1 50, наполнитель - молотый кварцевый песок с удельной поверхностью 2,6 м/кг с содержанием наночастиц 6 мас.% 5 редиспергируемый полимер - сополимер бутилакрилата и стирола 5, натриевая соль карбоксиметилцеллюлозы - 0,1, пеногаситель АГИТАН Р-801 - 0,1, поликарбоксилатный суперпластификатор - Glenium 51 - 0,2, ускоритель твердения - нитрат калия - 0,2, замедлитель схватывания - лимонная кислота 2,5, хитозан высокомолекулярный (200 кДа) - 2 мас.% от веса портландцемента.
Приготовленную смесь затворяют водой до получения в/ц=0,27, для полученной смеси определяют седиментационную устойчивость, а также готовят образцы - балочки - и испытывают их на ударную прочность и истираемость.
2
Пример 4. Готовят сухую смесь, содержащую, мас.%: портландцемент 33, глиноземистый цемент 12, гидратная известь 0,3, гипс полуводный 2,7, кварцевый песок с модулем крупности 1 41,85, наполнитель - мрамор с удельной поверхностью 2,5 м/кг с содержанием наночастиц 5 мас.% 5,5, редиспергируемый полимер - сополимер винилацетата и этилена 4, метилцеллюлоза - 0,1, пеногаситель АГИТАН Р-801- 0,1, поликарбоксилатный суперпластификатор - Glenium 51 - 0,2, ускоритель твердения - сульфат алюминия - 0,25, хитозан высокомолекулярный (250 кДа) - 2 мас.% от веса портландцемента.
Приготовленную смесь затворяют водой до получения в/ц=0,3, для полученной смеси определяют седиментационную устойчивость, а также готовят образцы - балочки - и испытывают их на ударную прочность и истираемость.
3
Результаты испытаний - ударная прочность -2,5-2,7 кг*см/см, истираемость 0,5-0,6 г/см. Заявленная смесь после затворения ее водой является седиментационно устойчивой - через 30 минут водоотделение не превышает 11 см.